(57)【特許請求の範囲】
【請求項１】
リチウム含有雲母を含有する鉱物からリチウムを回収する方法であって、
リチウム含有雲母を含有する鉱物を１つ以上含む鉱石を少なくとも１つの前処理工程に付すことと、
前記前処理された鉱石を、大気条件下で濃硫酸が添加される酸浸出工程に付すことで浸出スラリーを生産し、次に浸出スラリーを固液分離工程に付して、当該分離工程により浸出残渣および貴浸出溶液を生産することと、
前記貴浸出溶液を、低ｐＨ不純物除去工程におけるミョウバン石の沈澱を含む一連の処理工程に供することで１つ以上の不純物金属を取り除くことと、
リチウム含有塩の生成物としてリチウムを回収することとを含む、方法。
【請求項２】
前記リチウム含有塩はＬｉ２ＣＯ３である、請求項１に記載の方法。
【請求項３】
前記鉱物は、レピドライトおよび／またはチンワルダイトを含む、請求項１または２に記載の方法。
【請求項４】
前記前処理工程が、濃縮工程および粉砕工程のいずれか１つまたは両方を含む、請求項１から３のいずれか１項に記載の方法。
【請求項５】
前記粉砕工程が、Ｐ８０  １５０ミクロン未満の粒子サイズを有する生成物を生成する、請求項４に記載の方法。
【請求項６】
前記粉砕工程が、Ｐ８０  ７５ミクロン未満の粒子サイズを有する生成物を生成する、請求項４に記載の方法。
【請求項７】
前記浸出工程は沸点温度にて実行される、請求項１から６のいずれか１項に記載の方法。
【請求項８】
前記浸出残渣がシリカを含有する、請求項１から７のいずれか１項に記載の方法。
【請求項９】
前記浸出工程はＨ２ＳＯ４過剰な状態で実行されて、遊離酸濃度が５０ｇ／ＬのＨ２ＳＯ４より高くなる、請求項７または８に記載の方法。
【請求項１０】
総硫酸塩濃度が、浸出温度における前記貴浸出溶液の飽和限界である、請求項９に記載の方法。
【請求項１１】
前記浸出工程の保持時間が６〜１８時間の間である、請求項１から１０のいずれか１項に記載の方法。
【請求項１２】
１２時間の保持時間で９０％を超える金属抽出が達成される、請求項１１に記載の方法。
【請求項１３】
選択的結晶化を利用して、蒸発による冷却、または蒸発によらない冷却によって、貴浸出溶液から１価のミョウバン塩の混合物を沈殿させる、請求項１から１２のいずれか１項に記載の方法。
【請求項１４】
ミョウバンを結晶化させた後に、１価のミョウバン塩が、濾過またはデカンテーションによって、前記貴浸出溶液から分離されて濾液を形成し、形成された濾液は、貴浸出溶液に含まれるリチウムの９５％より多くを含み、かつリチウム含有濾液に存在する不純物を、低ｐＨ不純物除去工程にて塩基を添加することで沈殿させて除去することによりミョウバン石を沈殿させ、次いでフッ化物沈澱を生じさせる、請求項１３に記載の方法。
【請求項１５】
低ｐＨ不純物除去工程が、９０℃を超える温度、およびｐＨ２〜３の範囲で行われる、請求項１４に記載の方法。
【請求項１６】
前記低ｐＨ不純物除去工程で生じた濾液を高ｐＨ不純物除去工程に付し、塩基の添加によって、マンガンまたはマグネシウムのいずれかを含む不純物卑金属を沈殿させ、かつ１価の炭酸塩を添加することで、カルシウムを前記高ｐＨ不純物除去工程の濾過生成物から沈殿させる、請求項１４または１５に記載の方法。
【請求項１７】
前記１価のミョウバン塩の混合物を水に再溶解し、選択的沈殿に付してＡｌ（ＯＨ）３を沈殿させ、かつＡｌ（ＯＨ）３の沈殿物を、濾過またはデカンテーションによって分離させて、その結果生じる濾液に１価のカチオン塩が含まれる、請求項１３から１６のいずれか１項に記載の方法。
【請求項１８】
前記１価のカチオン塩は、さらに処理されることでギ酸塩を供するルビジウムおよびセシウム硫酸塩を含む、請求項１７に記載の方法。
【請求項１９】
リチウム含有雲母を含有する鉱物からフッ化物も回収する方法であって、
ａ）前記浸出溶液から１価のミョウバン塩を分離することで生じる濾液から、フッ化アルミニウムおよび硫酸アルミニウムの複塩であるカーデマイトを選択的に結晶化することと、
ｂ）濾過またはデカンテーションによって、前記貴浸出溶液からカーデマイトを分離することという付加的な方法の工程を含む、請求項１から１８のいずれか１項に記載の方法。
【請求項２０】
前記酸浸出残渣からケイ酸塩生成物もまた回収する、請求項８に記載の方法であって、
以下のさらなる方法の工程
（ｉ）水酸化ナトリウム溶液でシリカ含有浸出残渣を浸出し、浸出スラリーを生成することと、
（ｉｉ）前記浸出スラリーを濾過および洗浄することで、非晶質シリカを枯渇させた浸出残渣およびケイ酸ナトリウムを含有する浸出溶液を生成することと、
を含む方法。
【請求項２１】
非晶質シリカの抽出が７０〜９５％の範囲である、請求項２０に記載の方法。
【発明の詳細な説明】
【技術分野】
【０００１】
本発明は、雲母含量の豊富な鉱物からリチウムを回収する方法に関する。より詳細には、本発明の方法は、レピドライト（ｌｅｐｉｄｏｌｉｔｅ）およびチンワルダイト（ｚｉｎｎｗａｌｄｉｔｅ）などのリチウム含量の多い雲母鉱物から、リチウム、カリウム、ルビジウム、セシウム、フッ素やアルミニウムを生成物として回収可能とすることを意図している。
【０００２】
本発明の方法は、作業工程の新たな、改良した組み合わせから構成されている。これら作業工程のいくつかは、選鉱処理および湿式精錬処理において、他の組み合わせで、かつ他の目的のために、以前より用いられていた可能性もある。
【背景技術】
【０００３】
商業採掘されるＬｉ２ＣＯ３の主要供給源は、旧来より、ブライン溶液およびリシア輝石（ｓｐｏｄｕｍｅｎｅ）を含む鉱石である。今日まで、レピドライトの豊富な鉱石や精鉱から商業的にＬｉ２ＣＯ３が生産された例はない。レピドライトは多くのペグマタイト鉱床に存在し、いくつかのペグマタイト鉱床では、リシア輝石と共存している場合もある。レピドライトの存在は、リシア輝石精鉱からＬｉ２ＣＯ３を生産する精製業者にとって問題となる。そのため、レピドライトのリチウム含量にはなんの価値もなく、リシア輝石選鉱の過程で廃棄される。
【０００４】
研究室および１件の商業的応用において、レピドライトからリチウムを回収する取り組みは何度か試みられた。重要なことに、これらの先行する技術的取り組みのいずれも、鉱物の直接浸出は行っていない。
【０００５】
レピドライトからリチウムを抽出しＬｉＯＨを生産する方法は、１９５８年に掲げられた特許文献１に記載されている。同方法はＡｍｅｒｉｃａｎ  Ｐｏｔａｓｈ  ＆  Ｃｈｅｍｉｃａｌ  Ｃｏ（Ａｍｅｒｉｃａｎ  Ｌｉｔｈｉｕｍ  Ｃｈｅｍｉｃａｌｓ  Ｃｏとして操業）によって、１９５５〜１９６０年の期間において実施された。レピドライトは質量比３対１の割合で石灰岩と混合してから、湿式ボールミルにかける。ミルからの排出物を濾過し、濾過ケーキを回転窯にて９１１℃で焙焼する。排出物は、向流ミキサーセトラシステムにて、急冷、粉砕した後、浸出する。アルミニウムの不純物は、石灰添加によって沈殿させ、沈殿物は濾過により取り除く。続いて濾液を蒸発させ、比較的純度の低いＬｉＯＨ．Ｈ２Ｏを強制的に結晶化させる。これらの結晶を再結晶化によって精製し、商品価値をもつ生成物を生産する。本方法は、電力消費を抑え、石灰岩の費用が妥当であることに依存しているため、広範な利用には著しい制限が課される。
【０００６】
特許文献２には、鉱物を硫酸と反応させることで、レピドライトなどのリチウム低含量の鉱物からリチウムを回収し、最終的に溶液から沈殿させるとする方法が記載されている。本方法では、まずレピドライトを酸で鉱泥化し、１４０℃〜２００℃、望ましくは１５０℃〜１７０℃（酸ベーク）の温度に加熱する。これは、存在し得る脈石を避け、レピドライトのみと反応させるための手法とされる。ベークは最大４時間にわたって実行され、これによって低量のアルミニウムおよびカリウムが溶解するとされる。含有される水分の大半はベーク中に蒸発し、いわゆるスラリーとは異なる、主に濃いペースト状の生成物が残される。このペーストにさらに水を加えて再鉱泥化し、続いてアルカリまたはアルカリ土類炭素塩を加えてアルミニウムを沈殿させて、ｐＨを３．５〜４．５まで上昇させる。
【先行技術文献】
【特許文献】
【０００７】
【特許文献１】米国特許第２，９４０，８２０号
【特許文献２】米国特許第３，１８９，４０７号
【発明の概要】
【発明が解決しようとする課題】
【０００８】
本発明の回収方法の目的の１つは、従来の技術に関連する問題を実質的に克服すること、または最低でも有用な代替法を提供することである。
【課題を解決するための手段】
【０００９】
背景技術に関するこれまでの議論は、本発明のみに対する理解を促進することを意図したものである。本出願の優先日時点で、言及された資料のいずれかが、オーストラリアまたはその他の国地域における常識的な一般知識の一部であることを、本議論によって認知または承認するものではないことは留意すべきである。
【００１０】
本明細書および特許請求の範囲の全体にわたり、文脈上他の意味に解すべき場合を除き、「含む（ｃｏｍｐｒｉｓｅ）」という用語は、「含む（ｃｏｍｐｒｉｓｅｓ）」および「含む（ｃｏｍｐｒｉｓｉｎｇ）」等の活用形も含めて、言明された整数または整数群を含むことを示唆するが、その他の整数または整数群を除外するものではないと理解されるものとする。
【００１１】
本明細書および特許請求の範囲の全体にわたり、文脈上他の意味に解すべき場合を除き、「雲母（ｍｉｃａ）」、「雲母（ｍｉｃａｓ）」という用語は、その明らかな関連語も含めて、シート状または板状構造に結晶化する、一連の複雑な含水性のアルミノケイ酸塩鉱物を指し示すと理解されるものとする。具体的には、本明細書にて言及される雲母は、リチウムを含有する雲母と理解されるべきである。
【００１２】
本発明に従って、リチウムを含有する雲母含量が豊富な鉱物からリチウムを回収する方法が提供される。本方法は、リチウムを含有する雲母含量が豊富な鉱物を１つ以上含む鉱石を少なくとも１つの前処理工程に付すことと、前処理された鉱石を酸浸出工程に付すことで浸出スラリーを生産し、次に浸出スラリーを固液分離工程に付して、当該分離工程により浸出残渣および貴浸出溶液（Ｐｒｅｇｎａｎｔ  Ｌｅａｃｈ  Ｓｏｌｕｔｉｏｎ）を生産することと、貴浸出液を一連の処理工程に供することで１つ以上の不純物金属を取り除くことと、リチウム含有塩生成物としてリチウムを回収することと、を有する。
【００１３】
リチウム含有塩はＬｉ２ＣＯ３であることが望ましい。付加的な生成物は、カリウム含有塩、限定されないが好ましくはＫ２ＳＯ４、ルビジウム含有塩、限定されないが好ましくは、Ｒｂ２ＳＯ４、セシウム含有塩、限定されないが好ましくは、Ｃｓ２ＳＯ４、フッ化塩、塩またはアルミナとしてのアルミニウム、およびシリカ含有物、好ましくは、Ｎａ２ＳｉＯ３を含むことが望ましい。
【００１４】
フッ化塩は、フッ化アルミニウムおよびアルミナの混合物を含むことが望ましい。このような混合物は、現在用いられているフッ化アルミニウムよりも、アルミニウム生産に使用される電解槽内の供給成分としての利用に適していると考えられる。電解槽に加えられる混合物は実質的に不純物を含まない必要があるため、従来使用されるフッ化アルミニウムは、一般的に、水酸化アルミニウムをフッ化水素と反応させることで調製される。
【００１５】
雲母含量が豊富な鉱物は、レピドライトおよび／またはチンワルダイトを含むことが望ましい。
【００１６】
前処理工程は、濃縮工程および粉砕工程の一方または両方を含むことが望ましい。粉砕工程は、微細粉砕工程であることが望ましい。濃縮工程は、浮遊選鉱（ｆｌｏｔａｔｉｏｎ）工程としてもよい。
【００１７】
粉砕工程による生成物の粒径について、Ｐ８０が１５０ミクロン未満（＜Ｐ８０  １５０ミクロン）であることがさらに望ましい。
【００１８】
粉砕工程（ｉｉ）による生成物の粒径について、Ｐ８０が７５ミクロン未満（＜Ｐ８０  ７５ミクロン）であることがよりさらに望ましい。
【００１９】
浸出工程中に濃硫酸を添加することが望ましい。
【００２０】
酸浸出工程では、含有されるリチウム、カリウム、アルミニウム、ルビジウム、フッ素、およびセシウムの少なくとも一部が溶液へと抽出され、それによって貴浸出溶液（「ＰＬＳ」）を形成することがさらに望ましい。
【００２１】
上記浸出残渣はシリカを含むことが望ましく、主に非晶質シリカを含むことが望ましい。さらには、シリカの濃度が６０〜９０％の範囲であることが望ましい。
【００２２】
浸出工程は大気条件下で実行されることが望ましい。
【００２３】
浸出工程は沸点に近い温度、例としては１２０℃で、あるいはその前後で実行されることが望ましい。
【００２４】
浸出工程は、約５０ｇ／ＬのＨ２ＳＯ４を上回る遊離酸濃度となるよう、Ｈ２ＳＯ４が過剰な状態で実行することが望ましい。
【００２５】
総硫酸塩濃度は、浸出温度において溶液の飽和限界付近であることがより望ましい。例としては、＞９０℃で６．０ＭのＳなどが挙げられる。
【００２６】
浸出工程では、約１２時間の保持時間で、約９０％を上回る金属抽出が達成されることがよりさらに望ましい。
【００２７】
選択的結晶化を利用することで、蒸発による冷却、または蒸発によらない冷却で、貴浸出溶液から１価のミョウバン（ａｌｕｍ）塩の混合物を沈殿させることが望ましい。沈殿する塩類が、ＫＡｌ（ＳＯ４）２．１２Ｈ２Ｏ、ＲｂＡｌ（ＳＯ４）２．１２Ｈ２Ｏ、およびＣｓＡｌ（ＳＯ４）２．１２Ｈ２Ｏを含むことが望ましい。Ｋ２ＳＯ４、Ｒｂ２ＳＯ４、および／またはＣｓ２ＳＯ４を添加することで、Ａｌの回収量を増加させてもよい。
【００２８】
１価のミョウバン塩類は、ミョウバンの結晶化の後に、濾過またはデカンテーションによって溶液から分離されることが望ましい。形成された濾液には、原鉱石または精鉱に含まれていたリチウムの大部分が含まれることが望ましく、約９５％以上が含まれることが望ましい。
【００２９】
リチウムを含有する濾液に存在する不純物は、低ｐＨ不純物除去工程にて、塩基を添加することで沈殿させて除去することがなお望ましい。塩基は、望ましくは、石灰岩、石灰、または１価の炭酸塩または水酸化物塩の１つ以上である。沈殿する不純物が、硫酸、アルミニウム、クロム、および鉄を含むことが望ましい。
【００３０】
低ｐＨ不純物除去工程で生じた固体は、同伴リチウムを回収するために、水で洗浄されることが望ましい。
【００３１】
低ｐＨ不純物除去工程で生じた濾液は、高ｐＨ不純物除去工程へと送られ、塩基の添加によって、不純物の卑金属が沈殿させられる。塩基は、石灰および／または１価の水酸化物塩が望ましい。不純物の卑金属としては、マンガンおよびマグネシウムを含むことが望ましい。
【００３２】
カルシウムは、１価の炭酸塩を添加することで、高ｐＨ不純物除去工程の濾過生成物から沈殿させることが望ましい。炭酸塩は、Ｌｉ２ＣＯ３、Ｎａ２ＣＯ３またはＫ２ＣＯ３のいずれかであることが望ましい。
【００３３】
炭酸リチウムは、１価の炭酸塩をカルシウム沈殿の濾過生成物に加えることで沈殿させることがより望ましい。炭酸塩としては、Ｎａ２ＣＯ３またはＫ２ＣＯ３のいずれかが望ましい。炭酸リチウムの分離は、濾過またはデカンテーションによって行うことが望ましい。
【００３４】
１価のミョウバン塩の混合物は、水に再溶解させ、選択的沈殿に付してＡｌ（ＯＨ）３を沈殿させることが望ましい。選択的沈殿は、石灰岩、石灰、１価の炭酸塩および水酸化物塩のいずれか１つ以上を加えることによりもたらされてもよい。
【００３５】
選択的沈澱により沈殿したＡｌ（ＯＨ）３は、濾過またはデカンテーションによって分離し、その結果生じる濾液に１価のカチオン塩が含まれることが望ましい。１価のカチオン塩は、選択的結晶化によって分離することが望ましい。
【００３６】
任意のルビジウムおよびセシウムの硫酸塩について、さらに処理することでその他の塩類を生成することがより望ましい。本発明の１形態では、ルビジウムおよびセシウムの硫酸塩をさらに処理することで、ギ酸塩が生成される。
【００３７】
本発明の１形態は、リチウム含有雲母を豊富に含む鉱物からリチウムを回収する方法として、
（ｉ）第１の前処理工程であるフロス浮選（ｆｒｏｔｈ  ｆｌｏｔａｔｉｏｎ）でリチウム含有鉱物であるレピドライトを脈石鉱物から分離して、精鉱を生成することと、
（ｉｉ）第２の前処理工程で、精鉱を微細粉砕することと、
（ｉｉｉ）大気条件下にて硫酸溶液中で浸出して浸出スラリーを生成し、次に浸出スラリーを固液分離工程に付して、当該分離工程により浸出残渣、および可溶性のリチウム、カリウム、ルビジウム、セシウム、およびアルミニウムの硫酸塩、ならびに抽出されたフッ素を含有する貴浸出溶液を生産することと、
（ｉｖ）蒸発による冷却、または蒸発によらない冷却で、１価のミョウバン塩の混合物を選択的に結晶化することと、
（ｖ）濾過またはデカンテーションによって、１価のミョウバン塩を液体から分離し、その結果生じる濾液に原鉱石または精鉱に含まれるリチウムの大部分を含有させることと、
（ｖｉ）Ｈ２ＳＯ４、アルミニウム、クロム、および鉄を含む、リチウム含有濾液に残留する不純物を、石灰石、石灰、または１価の炭酸塩もしくは水酸化物塩を含む適切な塩基を用いることで沈殿させて取り除くことと、
（ｖｉｉ）濾過またはデカンテーションによって、液体から不純物金属および硫酸塩を分離し、その結果生じる濾液に貴浸出溶液に含まれるリチウムの大部分を含有させ、かつ、固体を水で洗浄することで同伴リチウムを回収することと、
（ｖｉｉｉ）石灰または１価の水酸化物塩などの塩基を用いて、マンガンおよび／またはマグネシウムを含む卑金属不純物を沈殿させることと、
（ｉｘ）濾過またはデカンテーションによって、液体から不純物金属および硫酸塩を分離し、その結果生じる濾液に貴浸出溶液に含まれるリチウムの大部分を含有させ、かつ、固体を水で洗浄することで同伴リチウムを回収することと、
（ｘ）１価の炭酸塩を添加することでカルシウムイオンを沈殿させることと、
（ｘｉ）濾過またはデカンテーションによって、液体からカルシウム塩の沈殿物を分離し、その結果生じる濾液に貴浸出溶液に含まれるリチウムの大部分を含有させることと、
（ｘｉｉ）１価の炭酸塩を添加することで、炭酸リチウムを沈殿させ、濾過またはデカンテーションによって、液体からリチウム塩を分離することと、
（ｘｉｉｉ）塩析および／または蒸発によって、濾液から１価の硫酸塩を結晶化することと、
（ｘｉｖ）工程（ｉｖ）の１価のミョウバン塩の混合物を水に再溶解し、石灰岩、石灰、または１価の炭酸塩もしくは水酸化物塩を用いて同混合物を選択的沈澱に供して、Ａｌ（ＯＨ）３を沈殿させることと、
（ｘｖ）濾過またはデカンテーションによって、液体から沈殿したＡｌ（ＯＨ）３を分離し、その結果生じる濾液に１価のカチオン塩を含有させることと、
（ｘｖｉ）選択的結晶化によって１価のカチオン塩を分離することと、
を含む。
【００３８】
ルビジウムおよびセシウム硫酸塩にさらに処理を施すことで、その他の塩類を生成させることが望ましい。本発明の１形態では、ルビジウムおよびセシウム硫酸塩はさらに処理され、ギ酸塩が生成する。
【００３９】
（ｖｉｉ）、（ｉｘ）および（ｘｉ）の各工程で詳述された、貴浸出溶液に含まれるリチウムの大部分は、約９５％を超えるものとなることが望ましい。
【００４０】
（ｉｉ）の粉砕工程では、レピドライト鉱石または粒径について１５０ミクロン未満（＜Ｐ８０  １５０ミクロン）の精鉱が生成されることが望ましい。
【００４１】
さらには、（ｉｉ）の粉砕工程では、レピドライト鉱石または粒径について７５ミクロン未満（＜Ｐ８０  ７５ミクロン）の精鉱が生成されることがより望ましい。
【００４２】
浸出残渣には、高濃度のシリカが含まれることが望ましい。このシリカは商業的に有用な生成物であると考えられる。
【００４３】
（ｉｉｉ）の浸出工程は、大気条件下にて沸点に近い温度で実施し、遊離酸濃度が＞５０ｇ／ＬのＨ２ＳＯ４となるように、Ｈ２ＳＯ４が過剰な状態で行うことが望ましい。
【００４４】
さらには、硫酸塩の総濃度は、浸出温度での溶液の飽和限界に近いものであることがより望ましい。例として、＞９０℃で６．０ＭのＳなどが挙げられる。これらの条件下では、１２時間以内に＞９０％の金属抽出が達成される。
【００４５】
１価のミョウバン塩が結晶化される（ｉｘ）の選択的結晶化工程は、浸出温度未満の温度で実施し、蒸発による液体の濃縮および／または１価の硫酸塩（望ましくはＣｓ２ＳＯ４）の添加によって、収量を増加させることが望ましい。
【００４６】
さらに望ましくは、（ｉｘ）の結晶化工程は、浸出溶液を強制冷却することでも達成可能である。浸出段階から温度が低下することで、ミョウバンが結晶化を開始する。結晶は濾過によって回収し、水または１価のミョウバン塩を含む溶液によって洗浄する。
【００４７】
（ｖｉｉ）の低ｐＨ不純物除去段階は、石灰岩を用いることで７未満のｐＨにて実施することが望ましい。石灰岩は安価な塩基であり、硫酸塩を石こうとして除去するため推奨される。
【００４８】
（ｖｉｉｉ）の高ｐＨ不純物除去段階は、石灰を用いることで９より高いｐＨにて実施することが望ましい。石灰は安価な塩基であり、硫酸塩を石こうとして除去するため推奨される。
【００４９】
（ｘ）のカルシウム沈殿工程は、Ｌｉ２ＣＯ３生成物を添加することで実行し、沈殿したＣａＣＯ３は（ｖｉ）の段階へと再利用されることが望ましい。沈殿を洗浄する必要はない。
【００５０】
（ｘｉｉ）のＬｉ２ＣＯ３沈殿段階は温度を上昇させて実施し、蒸発によって溶液量を減少させることが望ましい。これによって、回収されるリチウム量が増加する。例えば、９０℃より高い温度であってもよい。
【００５１】
本発明の１形態では、フッ化物の回収が可能となる。本形態では、以下のさらなる工程が利用される：
ａ）浸出溶液から１価のミョウバン塩を分離することで生じる濾液から、フッ化アルミニウムおよび硫酸アルミニウムの複塩であるカーデマイト（ｋｈａｄｅｍｉｔｅ）を選択的に結晶化させること；および
ｂ）濾過またはデカンテーションによって、液体からカーデマイトを分離し、その結果生じる濾液に貴浸出溶液に含まれるリチウムの大部分を含有させること。
【００５２】
カーデマイトを水に再溶解し、Ａｌ（ＯＨ）３を用いて水酸化アルミニウムフッ化物を沈殿させることが望ましい。このＡｌ（ＯＨ）３は、本発明の処理における他の部分で生成されたものを用いるのが望ましい。
【００５３】
水酸化アルミニウムフッ化物は、濾過またはデカンテーションによって液体から分離し、その結果生じる濾液に硫酸アルミニウムを含有させるのが望ましい。この硫酸アルミニウムは、前記工程（ｉ）に供するのが望ましい。硫酸アルミニウムを添加することで、カーデマイトの回収量の増加が可能になることが理解される。
【００５４】
さらには、前記工程（ｉｉ）におけるリチウムの大部分は、約９５％を超えるものであることがより望ましい。
【００５５】
水酸化アルミニウムフッ化物は、３５０℃から６００℃の温度範囲で焼成し、フッ化アルミニウムと酸化アルミニウムの混合物を生成するのが望ましい。
【００５６】
本発明の１形態では、カーデマイトを７００℃より高い温度で焙焼し、ＡｌＦ３およびＡｌ２Ｏ３の混合物を生成する。このカーデマイトは、必要ならばさらに精製されてもよい。
【００５７】
カーデマイトは、結晶化率を上げるために、前記工程（ｉ）のカーデマイトを種として添加した液体を連続攪拌することで初期回収することが望ましい。
【００５８】
本発明のさらなる実施形態においては、ケイ酸塩生成物は、以下のさらなる方法の工程を利用して、上記酸浸出残渣から回収されてもよい：
（ｉ）水酸化ナトリウム溶液でシリカ含有浸出残渣を浸出させて、浸出スラリーを生成すること；および
（ｉｉ）浸出スラリーを濾過および洗浄することで、非晶質シリカを枯渇させた浸出残渣およびケイ酸ナトリウムを含有する浸出溶液を生成すること。
【００５９】
浸出物中の水酸化ナトリウムの濃度および／または固体の割合を変更することで、異なる等級またはＳｉＯ２／Ｎａ２Ｏ比の生成が可能となることが望ましい。浸出は、約１５分以内で進行させることが望ましい。より高温にするほど、より高い抽出率が達成できる。非晶質シリカの抽出率としては、７０〜９５％の範囲が望ましい。さらには、ＳｉＯ２／Ｎａ２Ｏの比率は、最大３．５：１であることがより望ましい。
【図面の簡単な説明】
【００６０】
【図１】図１は、本発明に従って雲母含量が豊富な鉱物からリチウムを回収する方法を描写した工程図である。本図は、ある特定の実施形態について、酸浸出、ミョウバン結晶化、不純物除去、Ｌｉ２ＣＯ３回収、Ａｌ（ＯＨ）３沈殿、カーデマイト沈殿、および硫酸ルビジウム、硫酸セシウム、および硫酸カリウムの結晶化によって、リチウム、ルビジウム、セシウム、カリウム、フッ素、およびアルミニウムをレピドライト鉱石または精鉱から回収する方法を示している。
【図２】図２は、図１の方法における浸出段階を詳細に描写したフロー図である。
【図３】図３は、図１の方法における酸浸出残渣からケイ酸塩生成物を回収する方法について描写したフロー図である。
【図４】図４は、ルビジウムおよびセシウム生成物を回収する、本発明の第３の実施形態に従ったフロー図である。
【発明を実施するための形態】
【００６１】
以下に、単なる例として、１つの実施形態とそれに付随する図面を参照して、本発明の方法を説明する。
【００６２】
本発明の方法は、新たに改良した組み合わせの作業工程を有する。これら作業工程のいくつかは、選鉱処理および湿式精錬処理において、他の組み合わせで、かつ他の目的のために、以前より用いられていた可能性もある。
【００６３】
ごく一般的に言えば、本発明の１実施形態において、リチウム含有鉱物であるレピドライトは、必要に応じて、浮遊選鉱（ｆｌｏｔａｔｉｏｎ）などの鉱物分離方法によって、事前に濃縮される。続いてレピドライトの鉱石または精鉱を、微細粉砕などを含む前処理工程に供する。レピドライトに存在するリチウム、カリウム、ルビジウム、セシウム、フッ素、およびアルミニウムは、濃硫酸による浸出で抽出し、リチウム、カリウム、ルビジウム、セシウム、フッ素、およびアルミニウムを含む浸出溶液、ならびにシリカを含む浸出残渣を生成する。浸出溶液に含まれるカリウム、ルビジウム、セシウム、フッ素、およびアルミニウムの大部分は、硫酸塩の混合物としてリチウムから分離される。選択的沈殿および結晶化などの湿式精錬技術によって、カリウム、ルビジウム、セシウム、フッ素、およびアルミニウムを硫酸塩混合物から分離し、Ａｌ（ＯＨ）３およびＫ２ＳＯ４、Ｒｂ２ＳＯ４、ＡｌＦＳＯ４およびＣｓ２ＳＯ４を含むがこれらに限定されない潜在的に商品価値のある生成物とする。選択的沈殿および結晶化などの湿式精錬技術によって、硫酸、アルミニウム、鉄、マンガン、カルシウム、ルビジウム、セシウム、およびカリウムを含むがこれらに限定されない残留不純物をリチウムから分離し、商品価値のあるＬｉ２ＣＯ３を生成する。
【００６４】
レピドライトは薄紫がかった灰色またはバラ色のフィロケイ酸リチウム（雲母族）の鉱物であり、ポリリシオ雲母（ｐｏｌｙｌｉｔｈｉｏｎｉｔｅ）−トリリシオ雲母（ｔｒｉｌｉｔｈｉｏｎｉｔｅ）系列に属している。レピドライトの標準的な化学式はＫ（Ｌｉ，Ａｌ）３（Ａｌ，Ｓｉ）４Ｏ１０（Ｆ，ＯＨ）２であるが、これは変動し得ることが知られている。レピドライトは、花こう岩ペグマタイト、高温の石英脈、グライゼン（ｇｒｅｉｓｅｎｓ）、および花こう岩中に発生する。関連する鉱物としては、石英、長石、リシア輝石、アンブリゴナイト（ａｍｂｌｙｇｏｎｉｔｅ）、トルマリン、コルンバイト（ｃｏｌｕｍｂｉｔｅ）、スズ石、トパーズ、および緑柱石が挙げられる。レピドライトは、最大で７．７％のＬｉ２Ｏを含有する。ペグマタイト鉱石内のレピドライトは、浮遊選鉱または分類によって脈石鉱物から分離される。
【００６５】
本発明の諸方法は、レピドライトだけでなくチンワルダイトも含む、任意のリチウム含有雲母鉱石に適用可能であると考えられる。チンワルダイトは、一般的に薄茶色、灰色または白色で、化学式がＫＬｉＦｅＡｌ（ＡｌＳｉ３）Ｏ１０（ＯＨ，Ｆ）２となる雲母族のリチウム含有ケイ酸塩鉱物である。
【００６６】
本発明の１形態の方法は、以下の工程を含む：
（ｉ）リチウム含有鉱物であるレピドライトを、必要に応じてフロス浮選によって、石英や長石などの脈石鉱物から分離し、レピドライトの精鉱を生成すること；
（ｉｉ）レピドライト精鉱を微細粉砕すること；
（ｉｉｉ）大気条件下にて十分な硫酸溶液でレピドライトを浸出することで、リチウム、カリウム、ルビジウム、セシウム、およびアルミニウムを可溶性の硫酸塩に変化させるとともに、任意の残留フッ素を抽出して貴浸出溶液を生成すること；
（ｉｖ）蒸発による冷却、または蒸発によらない冷却で、ＫＡｌ（ＳＯ４）２．１２Ｈ２Ｏ、ＲｂＡｌ（ＳＯ４）２．１２Ｈ２ＯおよびＣｓＡｌ（ＳＯ４）２．１２Ｈ２Ｏを含む１価のミョウバン塩の混合物を選択的に結晶化すること（必要に応じて、Ｋ２ＳＯ４、Ｒｂ２ＳＯ４、および／またはＣｓ２ＳＯ４を添加して、ＡＩの回収量を増加させることができる）；
（ｖ）濾過またはデカンテーションによって、液体から１価のミョウバン塩を分離し、その結果生じる濾液にレピドライトの原鉱石または精鉱に含まれるリチウムの大部分を含有させること；
（ｖｉ）リチウム含有濾液に存在する、Ｈ２ＳＯ４、アルミニウム、クロム、および鉄などの不純物を、石灰岩、石灰、または１価の炭酸塩もしくは水酸化物塩（石灰岩が望ましい）などの適切な塩基を用いることで沈殿させて除去すること（塩基の添加によって溶液のｐＨを上昇させて中和し、不純物を沈殿させる）；
（ｖｉｉ）濾過またはデカンテーションによって、液体から不純物金属および硫酸塩を分離し、その結果生じる濾液にレピドライトの原鉱石または精鉱に含まれるリチウムの大部分を含有させること（固体を水で洗浄することで、同伴リチウムを回収する）；
（ｖｉｉｉ）マンガンおよびマグネシウムを含むがこれらに限定されない不純物卑金属を、石灰または１価の水酸化物塩（石灰が望ましい）などの適切な塩基を用いて沈殿させること；
（ｉｘ）濾過またはデカンテーションによって、液体から不純物金属および硫酸塩を分離し、その結果生じる濾液にレピドライトの原鉱石または精鉱に含まれるリチウムの大部分を含有させること（固体を水で洗浄することで、同伴リチウムを回収する）；
（ｘ）Ｌｉ２ＣＯ３、Ｎａ２ＣＯ３またはＫ２ＣＯ３など、１価の炭酸塩を添加することでカルシウムイオンを沈殿させること；
（ｘｉ）濾過またはデカンテーションによって、液体からカルシウム塩の沈殿物を分離し、その結果生じる濾液にレピドライトの原鉱石または精鉱に含まれるリチウムの大部分を含有させること；
（ｘｉｉ）Ｎａ２ＣＯ３またはＫ２ＣＯ３など、１価の炭酸塩を添加することでＬｉ２ＣＯ３を沈殿させること（濾過またはデカンテーションによって、液体からリチウム塩を分離する）；
（ｘｉｉｉ）塩析および／または蒸発によって、濾液から１価の硫酸塩を結晶化させること；
（ｘｉｖ）１価のミョウバン塩の混合物を水に再溶解し、石灰岩、石灰、または１価の炭酸塩もしくは水酸化物塩を用いた、選択的沈殿をはじめとする従来の湿式精錬法によって、Ａｌ（ＯＨ）３を沈殿させること；
（ｘｖ）濾過またはデカンテーションによって、液体から沈殿したＡｌ（ＯＨ）３を分離し、その結果生じる濾液に１価のカチオン塩を含有させること；
（ｘｖｉ）選択的結晶化によって１価のカチオン塩を分離すること（ルビジウムおよびセシウムの硫酸塩は、必要に応じてさらに処理を行うことで、ギ酸塩など他の塩類を生成することができる）。
【００６７】
フッ化物の回収は、本発明の方法における状況において、次の付加的な処理工程によって達成できる。
ｃ）フッ化アルミニウムおよび硫酸アルミニウムの複塩であるカーデマイトを、濾液から選択的に結晶化すること。結晶は以下の工程（ｖ）にて回収される。カーデマイトは、結晶化率を上昇させるために、カーデマイトを種として添加した液体を連続攪拌することで回収される。
ｄ）濾過またはデカンテーションによって、液体からカーデマイトを分離し、その結果生じる濾液にＬｉ雲母の原鉱石または精鉱に含まれるＬｉの大部分を含有させること。
ｅ）カーデマイトは必要に応じてさらに精製することができる。
ｆ）カーデマイトは水に再溶解させて、工程（ｖｉｉ）で回収されたＡｌ（ＯＨ）３を用いた水酸化アルミニウムフッ化物の沈殿に供することができる。この反応は次のように進行すると理解されている。
６ＡｌＳＯ４Ｆ（ａｑ）＋Ａｌ（ＯＨ）３（ｓ）→３ＡｌＦ２ＯＨ（ｓ）＋２Ａｌ２（ＳＯ４）３（ａｑ）
ｇ）濾過またはデカンテーションによって、液体から水酸化アルミニウムフッ化物を分離し、その結果生じる濾液に硫酸アルミニウムを含有させること。この硫酸アルミニウムは工程（ｉ）に供される。硫酸アルミニウムの添加によって、カーデマイトの回収量が増加する。
ｈ）水酸化アルミニウムフッ化物を、３５０℃から６００℃の温度範囲で焼成し、フッ化アルミニウムと酸化アルミニウムの混合物を生成する。および、
ｉ）カーデマイトを７００℃より高い温度で焙焼し、ＡｌＦ３およびＡｌ２Ｏ３の混合物を生成することができる。
【００６８】
本発明のさらなる実施形態においては、ケイ酸塩生成物は、次の処理工程によって酸浸出残渣から回収されてもよい。
（ｉｉｉ）シリカの豊富な残渣を、水酸化ナトリウム溶液によって浸出することで浸出スラリーを生成すること。および、
（ｉｖ）浸出スラリーを濾過および洗浄することで、非晶質シリカを枯渇させた浸出残渣およびケイ酸ナトリウムを含有する浸出溶液を生成すること。
【００６９】
水酸化ナトリウムは、酸浸出残渣に存在する非晶質シリカと発熱反応して、ケイ酸ナトリウム溶液を生成する。浸出物中の水酸化ナトリウムの濃度および/または固体の割合を変更することで、異なる等級またはＮａ２Ｏ／ＳｉＯ２比の生成が可能となる。浸出速度は迅速で、１５分以内に平衡に到達する。より高温にするほど、より高い抽出率が達成できる。ケイ酸ナトリウム生成物は商品価値をもつ。この方法による、酸浸出残渣からケイ酸ナトリウムの生産は、従来のケイ酸ナトリウム生産経路よりも有意に複雑性が低いことが理解される。
【００７０】
レピドライトの鉱石または精鉱は、図１に示される本発明に従って処理される。レピドライト中の金属の相対等級は、単なる例として記述されたものであり、本発明の方法は、等級にかかわらず、任意のレピドライト含有素材、および任意のリチウム含有雲母を処理可能であると期待される。
【００７１】
図１に示されるフロー図は、本発明に従ったものであり、描写された実施形態では、特にレピドライト含有鉱石または精鉱１の処理を対象として、リチウムをＬｉ２ＣＯ３  ４４として、カリウム、ルビジウム、およびセシウムを分離した硫酸塩１９として、ならびにアルミニウムをＡｌ（ＯＨ）３  １７として回収する。
【００７２】
レピドライト含有鉱石または精鉱１を、水２を用いた粉砕工程５０に付す。この工程では、鉱石または精鉱を粉砕し、粒径、例えばＰ８０を１５０ミクロン未満、望ましくは７５ミクロン未満まで減少させて、含有レピドライトを迅速に溶解可能な状態とする。粉砕処理されたレピドライトスラリー３を浸出工程６０に供する。この工程では、含有されたリチウム、カリウム、アルミニウム、ルビジウム、フッ素、およびセシウムの少なくとも一部を溶液へと抽出し、貴浸出溶液（「ＰＬＳ」）を生成する。濃縮されたＨ２ＳＯ４  ４を浸出段階に添加する。浸出工程６０にて使用された浸出反応装置を蒸気５によって加熱することで、金属抽出の増加および保持時間の相対的短縮が可能になる。浸出工程６０は、９０〜１３０℃の温度で、保持時間は６〜２４時間で実施する。
【００７３】
浸出スラリー６を、浸出工程６０から固液分離工程、例えばベルトフィルター７０に付すことにより、浸出スラリーが浸出温度またはその付近で濾過される。濾過段階では、抽出されたリチウム、カリウム、アルミニウム、ルビジウム、フッ素、およびセシウムの大半を含有するＰＬＳ  ９、およびケイ酸含量の多い浸出残渣８が生成される。浸出残渣８は水７で洗浄される。洗浄濾液はＰＬＳ  ９と組み合わせることが可能だが、浸出残渣８については、廃棄されるか、販売用に貯蔵されるか、または商品価値をもつシリカ含有生成物を生産するためにさらに処理されるかのいずれかとなる。
【００７４】
浸出工程６０における総硫酸塩濃度は、浸出温度での溶液の飽和限界に近い。例えば、これは、９０℃を超える温度で６．０ＭのＳであり得る。出願人らは、これらの条件下で、１２時間以内に９０％を超える金属抽出が達成されることに気付いた。
【００７５】
フィルター７０より得られたＰＬＳ  ９を、１価のミョウバンの結晶化段階８０に付す。陰圧を加えること、および／または冷却水などを用いた間接冷却によって、温度を低下させる。
【００７６】
１価のミョウバンの結晶化スラリー１０は、ベルトフィルターなどによる固液分離工程９０を通過する。この工程では、約５℃〜４０℃など、結晶化工程の温度で、またはその付近で固体と液体が分離される。濾液２１をフッ化物結晶化工程１４０に付し、固体を水１１で洗浄する。
【００７７】
洗浄された１価のミョウバン１２は、ミョウバン溶解工程１００にて水１３に溶解され、ミョウバン溶液１４が生成される。アルミニウムは、アルミニウム沈殿工程１１０にて、石灰岩１５を添加することで溶液から沈殿される。沈殿スラリー１６を固液分離工程１２０に付し、ここで不溶性の水酸化アルミニウム１７が液体１８から分離される。液体１８は、鉱石または精鉱中のカリウム、セシウム、およびルビジウムの大半を含有しており、選択的結晶化工程１３０へと供される。硫酸カリウム生成物は、硫酸ルビジウムおよび硫酸セシウムの混合生成物と共に回収され、これは集合的に１９と示される。ルビジウムとセシウムの混合生成物は、必要に応じてさらに処理され、ルビジウムおよびセシウムのギ酸塩など、他の生成物を生成できる。
【００７８】
濾過工程９０から得られる１価のミョウバンの結晶化濾液２１は、レピドライト鉱石または精鉱１に含まれるリチウムの大半、一般的には９９％を超えるものを含有している。この濾液は、フッ化物結晶化工程１４０にて、カーデマイト（ＡｌＦＳＯ４．５Ｈ２Ｏ）を種（図示せず）として添加して混合することで、フッ化物含有の複塩を結晶化する。結晶化スラリー２２を、固液分離工程１５０などの濾過処理に付し、ここでカーデマイト含有固体であるフッ化物中間体２３が、フッ化物枯渇液体、すなわち濾液２４から分離される。カーデマイト固体２３は、さらに処理することで、必要に応じて商品価値をもつフッ化物生成物を生産できる。
【００７９】
Ｈ２ＳＯ４は中和され、鉄やアルミニウムなどの不純物元素は、低ｐＨ不純物除去工程１６０にて、石灰岩２５および蒸気２６の添加によって、フッ化物結晶化濾液２４から沈殿される。工程１６０から得られるスラリー２７を、固液分離１７０に付し、水２９で洗浄される。そして、不純物固体３０は廃棄される。
【００８０】
低ｐＨ不純物除去工程１６０は、以下の条件下で実行される。溶液からフッ化物を沈殿させるために、ミョウバン石（ＮａＡｌ３（ＳＯ４）２（ＯＨ）６）の沈殿を標的とする。フッ化物は化学構造中のＯＨと置換して、（ＮａＡｌ３（ＳＯ４）２（Ｆ）６）を形成する。出願人らの予測では、ここでミョウバン石の両形態が存在する。これにより、ナトリウムやカリウムといった１価のカチオン添加が必要となる。カリウム、ルビジウム、およびセシウムは、ミョウバン石構造中のナトリウムを置換できるのに対して、リチウムはミョウバン石を形成しない。カリウム、ルビジウム、およびセシウムは、雲母から得られる液体中に存在する。ナトリウムは、リチウム沈殿濾液中に（硫酸ナトリウムとして）存在しており、これは、スラリー（石灰岩スラリーまたは石灰スラリー）として試薬を調製するために用いられる。これによって、本発明の方法における本工程にて、ナトリウムの添加が可能となる。
【００８１】
ミョウバン石は、高温（＞９０℃）およびｐＨが２〜３（約２．５０が望ましい）の範囲で沈殿する。出願人らが行った試験では、ミョウバン石が一貫して生成され、フッ素濃度は５ｇ／Ｌから２ｇ／Ｌ未満まで低下した。
【００８２】
次の高ｐＨ不純物除去工程にて、リチウムがフッ化リチウムとして沈殿する可能性があるため、この工程でフッ化物を除去しておくのが望ましい。ミョウバン石は濾過および脱水しやすいため、フッ化物の捕集に使えるだけでなく、取り扱いも容易である。
【００８３】
低ｐＨ不純物除去工程１６０から得られる濾液２８は、レピドライト鉱石または精鉱１中に含有されるリチウムの大半を含んでおり、これを高ｐＨ不純物除去工程１８０に付す。石灰３１は、マンガンおよびマグネシウムなどの不純物卑金属の沈殿に用いられる。工程１８０から得られるスラリー３２を、固液分離工程１９０に付し、水３３で洗浄する。ここで生じた高ｐＨ不純物除去固体３６は、廃棄される。
【００８４】
高ｐＨ不純物除去工程１８０から得られる濾液３５は、レピドライト鉱石または精鉱１中に含有されるリチウムの大半を含んでおり、カルシウム除去工程２００へと供される。この工程では、沈殿とイオン交換を組み合わせて実施する場合もある。炭酸ナトリウム溶液３７を使用して、溶液からカルシウムをＣａＣＯ３  ４０の形で沈殿させる。工程２００から得られるスラリー３８を、固液分離工程２１０に付す。そこから、沈澱したＣａＣＯ３  ４０および残渣リチウムを、低ｐＨ不純物除去工程１６０で再利用する。
【００８５】
カルシウム沈殿から得られる濾液３９は、必要に応じてイオン交換処理（図示せず）によって、さらにカルシウムを除去することができる。
【００８６】
カルシウム除去工程２００から得られる濾液３９は、レピドライト鉱石または精鉱１中に含有されるリチウムの大半を含み、不純物量も少ないため、リチウム回収工程２２０へと供される。この溶液は、必要に応じて、蒸発によって予備濃縮される（図示せず）。Ｎａ２ＣＯ３  ４１を濾液３９へ添加して、Ｌｉ２ＣＯ３  ４４を強制的に沈殿させる。工程２２０で使用された反応装置（図示せず）を、例えば約９０度まで加熱することで、高収量のリチウム回収が可能となる。
【００８７】
工程２２０から得られるスラリー４２を、固液分離工程２３０に付し、洗浄する。工程２３０から得られる濾液４３は、硫酸ナトリウム結晶化工程２４０に供されて、Ｎａ２ＳＯ４  ４５が回収される。本工程から得られる濾液４６は、低ｐＨ不純物除去工程１６０で再利用される。
【００８８】
図２は、本発明の浸出工程６０に従ったフロー図を示す。同一の数字は、同一の部品、工程、または方法を指し示している。レピドライト含有鉱石または精鉱１は、粉砕工程５０に付される。ここで鉱石または精鉱は、上記のように、粒径を減少させて、含有レピドライトの迅速な溶解を可能とするために、水２によって粉砕される。または、粉砕工程５０は乾式粉砕法である。粉砕レピドライト３は、浸出工程６０における４つの浸出反応装置の１つめ、例えば第１浸出反応装置６１に供される。浸出反応装置６１では、雲母中の関連するカチオンとの硫酸塩を形成するのに必要な硫酸イオンを提供する割合、および浸出溶液中の残留硫酸濃度が５０ｇ／Ｌより大きくなる過剰量にて、濃硫酸４が添加される。すなわち、酸はおおむね供給量に応じた比率制御として添加される。また、蒸気５を添加して、標的温度の１２０℃を達成できるよう担保してもよい。雲母含有浸出フィードの固体の割合も、最終浸出溶液にて特定の硫黄濃度を目指すために制御される。
【００８９】
浸出スラリーは、第１浸出反応装置６１から排出され、第２浸出反応装置７１に進入する。その後、スラリーは第２浸出反応装置７１中を沈下して、第３浸出反応装置８１へと入り、続いて、第４浸出反応装置９１に付される。必要な保持時間を確保し、雲母から貴重な成分を十分に抽出し、スラリーの固液分離工程７０への短絡を最小限とするために、数個の浸出反応装置６１、７１、８１、および９１が必要となる。浸出工程６０における保持時間は、約１８時間未満、例えば６〜１８時間の間であり、１形態では約１２時間である。標的温度を維持するために必要な場合は、反応装置７１、８１、および９１のそれぞれに蒸気を添加してもよい。
【００９０】
液体中の硫酸濃度の範囲は、特に反応装置６１および７１などの初期反応装置を脱するときの＞５００ｇ／ＬのＨ２ＳＯ４から、減少し、最終反応装置９１から出るときの＞５０ｇ／ＬのＨ２ＳＯ４まで及ぶ。遊離酸の濃度は、雲母フィード中の固体の割合、および浸出溶液中の標的硫黄濃度に依存しているが、＞５０ｇ／Ｌであることが望ましい。
【００９１】
第４反応装置９１から得られるスラリーは、固液分離工程７０へと付され、浸出温度またはその付近での浸出スラリーの濾過が可能となる。濾過工程では、抽出されたリチウム、カリウム、アルミニウム、ルビジウム、フッ素、およびセシウムの大部分を含有するＰＬＳ  ９、およびケイ酸含量の多い浸出残渣８が生成される。これは水で洗浄される。洗浄濾液はＰＬＳ  ９と組み合わせることが可能だが、浸出残渣８については、廃棄されるか、販売用に貯蔵されるか、または商品価値をもつシリカ含有生成物を生産するためにさらに処理されるかのいずれかとなる。
【００９２】
図３は、本発明の第２実施形態に従ったフロー図であり、ケイ酸ナトリウム生成物５１の生産を示している。同一の数字は、同一の部品、工程、または方法を指し示している。レピドライト含有鉱石または精鉱１は、粉砕工程５０へと付される。ここで鉱石または精鉱は、上記のように、粒径を減少させて、含有レピドライトの迅速な溶解を可能とするために粉砕される。粉砕レピドライト３は酸浸出工程６０へ供され、含有されたリチウム、カリウム、アルミニウム、ルビジウム、フッ素、およびセシウムの少なくとも一部が溶液へと抽出されて、貴浸出溶液（「ＰＬＳ」）が生成される。濃Ｈ２ＳＯ４  ４は、必要に応じて蒸気５と共に浸出工程６０へと添加される。
【００９３】
酸浸出スラリー６は、浸出工程６０から、例えばベルトフィルターなどの、固液分離工程７０へと付され、浸出スラリー６が浸出温度またはその付近で濾過される。濾過工程では、シリカ含量の多い酸浸出残渣８が生成され、これは水７で洗浄することで、同伴する浸出溶液が除去される。
【００９４】
酸浸出残渣８は、アルカリ浸出工程２４０へ供され、含有シリカの少なくとも一部が抽出されて、ケイ酸ナトリウム溶液が生成される。濃水酸化ナトリウム溶液４７が、例えば５０％ｗ／ｗなどの濃度で、アルカリ浸出工程で添加される。浸出工程２４０は、大気条件下、および上昇した温度であるが沸点未満の温度で実施される。浸出スラリー４８は、固液分離工程１８０へ付され、不溶性残渣４９から濾液として商品価値をもつケイ酸ナトリウム生成物５１が分離される。不溶性残渣４９は水４８で洗浄され、同伴するケイ酸ナトリウムが回収される。これはケイ酸ナトリウム生成物５１と一緒にされるか、またはアルカリ浸出工程２４０で再利用される。
【００９５】
アルカリ浸出工程２４０にて、固体の割合および水酸化ナトリウム濃度を、たとえば２０〜５０％ｗ／ｗの範囲で変化させることで、様々な等級のケイ酸ナトリウムを生産できる。
【００９６】
図４は、本発明の第３実施形態に従ったフロー図であり、カリウム、ルビジウム、およびセシウム生成物の回収を示している。同一の数字は、同一の部品、工程、または方法を指し示している。洗浄された１価のミョウバン１２は水１３に溶解される。アルミニウムは、アルミニウム沈殿工程１１０にて、石灰岩１５を添加することで溶液から沈殿する。沈殿スラリーは固液分離工程１２０へ付され、濾液または液体１８から不溶性の水酸化アルミニウム１７が分離される。液体１８には、鉱石または精鉱から得られるカリウム、セシウム、およびルビジウムの大部分が含まれており、下記の選択的結晶化へと供される。
【００９７】
硫酸カリウム生成物は、硫酸カリウム晶析装置１３０によって強制的に結晶化されて回収される。結晶化スラリー２０は固液分離工程２５０へ付され、硫酸カリウム２５２が液体から分離される。濾液２５４は第２結晶化工程２６０へ付され、残存硫酸カリウムの大部分、およびルビジウムならびにセシウム硫酸塩のある程度が結晶化される。結晶化工程２６０から得られるスラリー２５６は、固液分離工程２７０へ付され、硫酸塩が液体から分離され、再利用固体２５８としてミョウバン溶解工程１００で再利用されて、塩類が回収される。
【００９８】
混合結晶化工程２６０から得られる濾液２７２は、比較的に硫酸カリウム含量が少なく、原鉱石または精鉱１から得られるルビジウムおよびセシウムの大部分が含まれている。濾液２７２はＲｂ／Ｃｓ晶析装置２８０にて結晶化に供され、ルビジウムおよびセシウムが硫酸塩の形で回収される。その結果生じるスラリー２７４は固液分離工程２９０へ付され、硫酸塩２７６が液体または再利用濾液２７８から分離される。また、ミョウバン溶解工程１００でも再利用される。ルビジウムおよびセシウムの混合生成物は、必要に応じてさらに処理されて、ルビジウムおよびセシウムのギ酸塩など、その他の生成物が生産される。
【００９９】
上記の説明より明らかなとおり、本発明の方法は、作業工程の新たな、改良した組み合わせを提供する。これら作業工程のいくつかは、選鉱工程および湿式精錬工程において、他の組み合わせで、かつ他の目的のために、以前より用いられていた可能性もある。リチウム含有鉱物であるレピドライトは、必要に応じて、鉱物分離法によって、事前に濃縮することができる。レピドライトに含まれるリチウム、カリウム、ルビジウム、セシウム、フッ化物、およびアルミニウムは、濃硫酸による浸出によって抽出され、リチウム、カリウム、ルビジウム、セシウム、フッ化物、およびアルミニウムを含む浸出溶液、およびシリカを含有する浸出残渣が生成される。浸出溶液に含まれるアルミニウム、カリウム、ルビジウム、セシウム、およびフッ素の大部分は、硫酸塩の混合物としてリチウムから分離される。選択的沈殿および結晶化などの湿式精錬の技術を実行することで、アルミニウム、カリウム、ルビジウム、セシウム、およびフッ素を硫酸塩混合物から分離して、潜在的に商品価値をもつ生成物とすることも可能である。そのような商品価値をもつ生成物としては、Ａｌ（ＯＨ）３、ＡｌＦ３およびＫ２ＳＯ４、Ｒｂ２ＳＯ４ならびにＣｓ２ＳＯ４などが挙げられるが、これらに限定はされない。本発明の諸方法では、リチウムが硫酸、アルミニウム、鉄、マンガン、カルシウム、ルビジウム、セシウム、およびカリウムを含むがこれらに限定されない残渣不純物から、選択的沈殿および結晶化などの湿式精錬技術によって分離され、代わりに商品価値のあるＬｉ２ＣＯ３が生成される。上述のとおり、有用なギ酸塩およびケイ酸塩生成物を得てもよく、また、有用なルビジウムおよびセシウム生成物を得てもよい。
【０１００】
本発明に従って生成されたフッ化塩は、一般的に、フッ化アルミニウムおよびアルミナの混合物を含む。このような混合物は、現在用いられているフッ化アルミニウムよりも、アルミニウム生産に使用される電解槽内の供給成分としての利用に適していると考えられる。電解槽に加えられる混合物は実質的に不純物を含まない必要があるため、従来使用されるフッ化アルミニウムは、一般的に、水酸化アルミニウムをフッ化水素と反応させることで調製される。
【０１０１】
浸出へ供される飼料は、少なくともリチウム含有雲母を含むものと考えられるが、リシア輝石の鉱石および／または使用済みリチウム電池生成物などのその他成分が存在する可能性もある。前処理工程としては、焙焼が含まれる場合もあると考えられる。
【０１０２】
当業者にとって明白な修正および改変については、本発明の範囲に該当するものとみなされる。
【図１】
0006687608.tif 000002
【図２】
0006687608.tif 000003
【図３】
0006687608.tif 000004
【図４】
0006687608.tif 000005